도 3 a 를 참조 하 면 , 본 발명 의 일 실시 예 에 따라 제조 된 Ni 2 P 탄소 복합체 ( Ni 2 P @ C / C ) 전극 은 300 mA / g , 600 mA / g , 900 mA / g , 1200 mA / g 의 전류 밀도 로 5 사이클 씩 테스트 를 진행 한 후 에 20 사이클 부터 다시 300 mA / g 의 전류 밀도 로 전기 화학 테스트 를 진행 하 였음에도 불구 하 고 , 20 사이클 이후 의 같 은 전류 밀도 에서 비 교예 에 따라 제조 된 comm . Ni 2 P 전극 에 비해 용량 이 높 게 나타나 는 것 을 확인 할 수 있 다 .